(57)【要約】【課題】  不燃性パネルにおいて、軽量・高強度で高温使用下においても所定の形状を保持できるとともに安価に製造でき、木材のように加工性・締結性にも優れ、そのまま建材（天井材・壁材・床材等）やレイアウト変更可能なパーティション等に応用できること。【解決手段】  不燃性パネル１はセピオライトを主成分とする不燃性ハニカム構造材２の両面に、珪酸カルシウムに未膨張バーミキュライトを約４０重量％配合して成形してなる厚手の不燃性板材（木工機械・木材用工具で加工が可能）３を有機系の２液型エポキシ接着剤４によって貼り付け、さらに２枚の厚手の不燃性板材３の表面全体に撥水性及び防汚染性を付与する無機系透水防止剤をスプレー塗布した上で、四方の端面に珪酸カルシウムに未膨張バーミキュライトを約４０重量％配合して成形してなる不燃性板材を木材と同様に加工して貼り付けたものである。【選択図】        図１
2005254478.tif 000002
【特許請求の範囲】
【請求項１】
セピオライトを主成分とする不燃性シートを層間に耐熱性の接着剤を使用してハニカム状に積層してなる不燃性ハニカム構造材の両面に、珪酸カルシウムに未膨張バーミキュライトを配合して成形してなる厚手の不燃性板材を接着剤によって貼り付けたことを特徴とする不燃性パネル。
【請求項２】
前記１対の厚手の不燃性板材の四方の端面のうち一部または全部を段加工して、前記端面に前記段加工に嵌合する段加工を施した珪酸カルシウムに未膨張バーミキュライトを配合して成形してなる前記端面と略同じ幅の不燃性板材を嵌め込んで接着剤で固定したことを特徴とする請求項１に記載の不燃性パネル。
【請求項３】
前記不燃性ハニカム構造材のコア内に断熱・防音用不燃物を充填したことを特徴とする請求項１または請求項２に記載の不燃性パネル。
【請求項４】
前記不燃性ハニカム構造材に導電性材料を含有させ、または前記不燃性ハニカム構造材の表面に導電性材料を塗布し、及び／または前記不燃性ハニカム構造材のコア内に電波吸収材を充填したことを特徴とする請求項１乃至請求項３のいずれか１つに記載の不燃性パネル。
【請求項５】
前記不燃性ハニカム構造材のセルサイズが約５ｍｍ〜約３０ｍｍであることを特徴とする請求項１乃至請求項４のいずれか１つに記載の不燃性パネル。
【請求項６】
前記１対の厚手の不燃性板材の表面全体に、撥水性及び防汚染性を付与する無機系透水防止剤を塗布したことを特徴とする請求項１乃至請求項５のいずれか１つに記載の不燃性パネル。
【請求項７】
前記厚手の不燃性板材とは、３ｍｍ以上の厚みとしたことを特徴とする請求項１乃至請求項６のいずれか１つに記載の不燃性パネル。
【請求項８】
前記不燃性ハニカム構造材の厚みは１０ｍｍ〜１８０ｍｍの範囲内とし、全体の厚みを２０ｍｍ〜２００ｍｍの範囲内としたことを特徴とする請求項１乃至請求項７のいずれか１つに記載の不燃性パネル。
【発明の詳細な説明】
【技術分野】
【０００１】
本発明は、不燃性と耐水性を兼ね備え、軽量かつ高強度であって、調湿（吸放湿）性・消臭性・締結性・断熱性・防音性にも優れ、建材（天井材・壁材・床材等）を始め各種の構造材として使用可能な不燃性パネルに関するものである。
【背景技術】
【０００２】
従来、強度と耐熱性を必要とする家屋の壁等にはアスベスト材が使用されていたが、アスベストの繊維片は人が吸い込むとアスベスト肺、肺がん、中皮腫等を引き起こすため、建築物での使用が禁止された。そこで、これに代わるものとして、軽量で不燃性・高剛性を必要とする構造材としてアルミニウム、ステンレス等の金属箔を積層したハニカムコアが使用されるようになった。しかし、これらの金属箔を用いたハニカム構造材は非常に高価であり、また一般に用いられるアルミニウム箔からなるハニカム構造材は４００℃〜５００℃の加熱によって溶融し、それ以上の高温においては使用できなかった。
【０００３】
そこで、本発明者らは、特許文献１において、軽量・高強度で高温使用下においても所定の形状を保持でき、しかも安価に製造できる不燃性パネルとして、セピオライトを主成分とする不燃性シートから接着剤を用いて形成されたハニカムコアを複数段積層してなるハニカムコア積層体と、セピオライトを主成分としハニカムコア積層体の層間に接着された層間シートと、ハニカムコア積層体の両端面に接着されたセピオライトを主成分とする不燃性板材とからなる不燃性強化ハニカムボードについて開示している。
【特許文献１】特許第３１０７４７０号公報
【発明の開示】
【発明が解決しようとする課題】
【０００４】
しかしながら、上記特許文献１に記載の不燃性強化ハニカムボードにおいては、そのまま構造材として用いる場合、セピオライトを主成分とする不燃性板材が木板のように鋸等できれいに切断することができないので端面の処理が困難であり、コスト高になる。枠としてアルミニウム製枠を使用する場合もあるが、不燃性板材と素材が異なるため違和感があり、意匠性に問題がある。また、建材としてそのまま壁材等に用いる場合には、セピオライトを主成分とする不燃性板材は木板のように釘・木ネジ等が効かないため、壁に物を取付けることができず、使用形態が制限されるという問題点があった。
【０００５】
また、近年、高層マンションやビル等においては、スケルトン渡しという施工依頼主への建築物の引渡し形態が増加している。これは、建築業者が主要な大柱のみを各フロアーに立設したのみで部屋の仕切りは未完成の状態で施工依頼主へ引き渡すもので、後は施工依頼主が入居者の要望に応じて壁をレイアウトするものである。これによって、入居者が変わった場合や、マンション等では入居者の家族構成が変わった場合にも、その時々に対応した部屋の仕切りのレイアウト変更が可能である。しかしながら、従来の金属パーティションでは質感が劣り、見た目も触ったときも冷たい感じがして、居住空間としての雰囲気が損なわれる。さらに、かかるパーティションには、耐火性・不燃性・調湿性・遮音性・加工性等要求条件が厳しく、対応できるパネルがなかった。
【０００６】
そこで、本発明は、軽量・高強度で高温使用下においても所定の形状を保持できるとともに安価に製造でき、木材のように加工性・締結性にも優れ、そのまま建材（天井材・壁材・床材等）やレイアウト変更可能なパーティション等に応用できる不燃性パネルを提供することを課題とするものである。
【課題を解決するための手段】
【０００７】
請求項１の発明にかかる不燃性パネルは、セピオライトを主成分とする不燃性シートを層間に耐熱性の接着剤を使用してハニカム状に積層してなる不燃性ハニカム構造材の両面に、珪酸カルシウムに未膨張バーミキュライトを配合して成形してなる厚手の不燃性板材を接着剤によって貼り付けたものである。
【０００８】
請求項２の発明にかかる不燃性パネルは、請求項１の構成において、前記１対の厚手の不燃性板材の四方の端面のうち一部または全部を段加工して、前記端面に前記段加工に嵌合する段加工を施した珪酸カルシウムに未膨張バーミキュライトを配合して成形してなる前記端面と略同じ幅の不燃性板材を嵌め込んで接着剤で固定したものである。
【０００９】
請求項３の発明にかかる不燃性パネルは、請求項１または請求項２の構成において、前記不燃性ハニカム構造材のコア内に断熱・防音用不燃物を充填したものである。
【００１０】
請求項４の発明にかかる不燃性パネルは、請求項１乃至請求項３のいずれか１つの構成において、前記不燃性ハニカム構造材に導電性材料を含有させ、または前記不燃性ハニカム構造材の表面に導電性材料を塗布し、及び／または前記不燃性ハニカム構造材のコア内に電波吸収材を充填したものである。
【００１１】
請求項５の発明にかかる不燃性パネルは、請求項１乃至請求項４のいずれか１つの構成において、前記不燃性ハニカム構造材のセルサイズが約５ｍｍ〜約３０ｍｍであるものである。
【００１２】
請求項６の発明にかかる不燃性パネルは、請求項１乃至請求項５のいずれか１つの構成において、前記１対の厚手の不燃性板材の表面全体に、撥水性及び防汚染性を付与する無機系透水防止剤を塗布したものである。
【００１３】
請求項７の発明にかかる不燃性パネルは、請求項１乃至請求項６のいずれか１つの構成において、前記厚手の不燃性板材とは、３ｍｍ以上の厚みとしたものである。
【００１４】
請求項８の発明にかかる不燃性パネルは、請求項１乃至請求項７のいずれか１つの構成において、前記不燃性ハニカム構造材の厚みは１０ｍｍ〜１８０ｍｍの範囲内とし、全体の厚みを２０ｍｍ〜２００ｍｍの範囲内としたものである。
【発明の効果】
【００１５】
請求項１の発明にかかる不燃性パネルは、セピオライトを主成分とする不燃性シートを層間に耐熱性の接着剤を使用してハニカム状に積層してなる不燃性ハニカム構造材の両面に、珪酸カルシウムに未膨張バーミキュライトを配合して成形してなる厚手の不燃性板材を接着剤によって貼り付けたものである。
【００１６】
［背景技術］の項で説明したように、天然鉱物繊維であるセピオライト（珪酸マグネシウム）は不燃性であるため、セピオライトを主成分とする不燃性シートを層間に耐熱性の接着剤を使用してハニカム状に積層してなるハニカム構造材は不燃性であり、珪酸カルシウムに未膨張バーミキュライトを配合して成形してなる厚手の不燃性板材も不燃性であるため、不燃性パネルを構成する部材全てが不燃性となって、より耐熱性・耐火性が向上する。
【００１７】
一方、バーミキュライト（ヒル石）は黒雲母に類似した層状の粘度鉱物であり、１０００℃近くの高温で脱水によって層に垂直な方向に著しく膨張して多孔体となる。このため、断熱性・吸音性に優れるので、基材への配合材（充填材、増量材）として、さらには基材として断熱材、吸音材を始めとする各種建材に、その軽量化の目的と合わせて用いられることが多い。したがって、膨張バーミキュライトは各種建材に多用されているが、未膨張バーミキュライトは一部の特殊な用途に用いられるに過ぎなかった。
【００１８】
しかし、本発明者らは、鋭意研究の結果、吸湿性はあるが放湿姓が不十分な基材に未膨張バーミキュライトを配合することによって放湿姓を著しく向上させることができることを見出し、特に珪酸カルシウムに未膨張バーミキュライトを配合することによって調湿（吸放湿）性・通気性・消臭性・締結性（釘や木ネジが効くこと）・加工性・断熱性に優れた構造材が得られることを見出した。なお、未膨張バーミキュライトの配合量は、構造材全体（固形分）の５重量％〜７０重量％であることが好ましく、１０重量％〜５０重量％であることがより好ましい。
【００１９】
したがって、珪酸カルシウムに未膨張バーミキュライトを配合して成形してなる厚手の不燃性板材２枚で不燃性ハニカム構造材を挟むことによって、ハニカム構造材の特性とも相俟って調湿性・通気性・消臭性に優れ、室内のホルムアルデヒド等のＶＯＣ（Volatile Organic Compound  揮発性有機化合物）を吸着してシックハウス症候群を防止することができ、室内の湿度を適切範囲内に保持する機能も有する。また、厚手の不燃性板材の特性から釘や木ネジが良く効き、木材と同様の加工性を有しているので端面の加工も容易にでき、耐熱性ハニカム構造材を挟んだことによって断熱性・防音性にも優れた画期的な不燃性パネルとなる。
【００２０】
また、厚手の不燃性板材２枚で不燃性ハニカム構造材を挟むことによって、不燃性パネル全体がより厚くなることから不燃性パネルに液晶テレビ・プラズマディスプレイ等を埋め込むことも可能となる。さらに、ハニカム構造材の部分に電気配線等を通すこともでき、ハニカム構造材に電波吸収材を塗布したりハニカムコア内に電波吸収材を充填することによって電磁波吸収性能を付与することもでき、不燃性パネル内にファンを入れることによって強制的に給排気することも可能である。
【００２１】
したがって、不燃性ハニカム構造材を形成するための耐熱性の接着剤も、不燃性ハニカム構造材の両面に厚手の不燃性板材を接着するための接着剤も、無機系の不燃性の接着剤であることが好ましい。また、セピオライトもバーミキュライトと同じく天然鉱物材料であるため、これらの材料が全体の大きな部分を占める本発明にかかる不燃性パネルは、低コストで製造することができる。
【００２２】
このようにして、軽量・高強度で高温使用下においても所定の形状を保持でき、耐火性にも一層優れ、かつより安価に製造でき、木材のように加工性・締結性にも優れ、そのまま建材（天井材・壁材・床材等）やレイアウト変更可能なパーティション等に使用できる不燃性パネルとなる。
【００２３】
請求項２の発明にかかる不燃性パネルは、不燃性ハニカム構造材を挟んだ１対の厚手の不燃性板材の四方の端面のうち一部または全部を段加工して、これらの端面に、段加工に嵌合する段加工を施した珪酸カルシウムに未膨張バーミキュライトを配合して成形してなる端面と略同じ幅の不燃性板材を嵌め込んで、接着剤で固定したものである。なお、未膨張バーミキュライトの配合量は、不燃性板材全体（固形分）の５重量％〜７０重量％であることが好ましく、１０重量％〜５０重量％であることがより好ましい。
【００２４】
珪酸カルシウムに未膨張バーミキュライトを配合して成形してなる不燃性板材は、木材と同様に加工できるので、段加工用カンナで１対の厚手の不燃性板材の端面を削ることによって任意の段加工を行うことができる。そして、同様の不燃性板材を１対の厚手の不燃性板材で不燃性ハニカム構造材を挟んだ端面の幅と略同じ幅と長さに切断して、端面に施した段加工にぴったり嵌り込むように段加工用カンナで段加工を行う。そして、接着剤を嵌合面に塗布して接着すれば、見栄えの良い端面処理を容易に行うことができる。
【００２５】
さらに、かかる端面加工を１対の厚手の不燃性板材で不燃性ハニカム構造材を挟んだ端面の４面全てに行い、不燃性板材の角をカンナでＲ状に削れば、一層温かみのある壁材、パーティションとして建材等に広く応用することが可能である。
【００２６】
このようにして、軽量の上、一層高強度で高温使用下においても所定の形状を保持でき、耐火性にも一層優れ、かつより安価に製造でき、木材のように加工性に優れた利点を活用して端面処理も容易に行うことができ、そのまま建材（天井材・壁材・床材等）やレイアウト変更可能なパーティション等に使用できる不燃性パネルとなる。
【００２７】
請求項３の発明にかかる不燃性パネルは、不燃性ハニカム構造材のハニカムコア内に断熱・防音用不燃物を充填したものである。建物の外壁材等の特殊な箇所に不燃性パネルを応用する場合には、より一層の断熱性・防音性・耐火性が要求される。そこで、ハニカムコア内に断熱・防音用不燃物、例えば膨張バーミキュライトの発泡粉末（シラスバルーン等の軽量中空バルーン）や無機発泡フォーム等を充填することによって、断熱性・防音性がより一層向上し、充填物が不燃物であることから耐火性も一段と向上する。
【００２８】
このようにして、軽量の上、一層高強度で高温使用下においても所定の形状を保持でき、耐火性にも一層優れ、かつより安価に製造でき、木材のように加工性に優れた利点を活用して端面処理も容易に行うことができ、そのまま建材（天井材・壁材・床材等）やレイアウト変更可能なパーティション等に使用できる不燃性パネルとなる。
【００２９】
請求項４の発明にかかる不燃性パネルは、不燃性ハニカム構造材に導電性材料を含有させ、または不燃性ハニカム構造材の表面に導電性材料を塗布し、及び／または不燃性ハニカム構造材のコア内に電波吸収材を充填したものである。近年、より高度な情報化社会の実現に向けて、移動通信分野を中心に電波利用が急激に拡大しており、またＩＴ技術の発達に伴って種々多様な電子機器が急速に普及しているが、それとともに電磁波ノイズ等不要な電磁波による障害が問題となってきている。
【００３０】
そこで、不燃性パネルを構成する不燃性ハニカム構造材自体に電波吸収性能を持たせ、及び／または不燃性ハニカム構造材のコア内に電波吸収体を充填することによって、かかる電磁波障害から室内を防御することができる。電波吸収性能を持たせるための導電性材料としては、カーボンブラック、カーボングラファイト、炭素繊維等を用いることができる。
【００３１】
このようにして、軽量の上、一層高強度で高温使用下においても所定の形状を保持でき、耐火性にも一層優れ、かつより安価に製造でき、電磁波障害から室内を防御することができ、そのまま建材（天井材・壁材・床材等）やレイアウト変更可能なパーティション等に使用できる不燃性パネルとなる。
【００３２】
請求項５の発明にかかる不燃性パネルは、不燃性ハニカム構造材のセルサイズが約５ｍｍ〜約３０ｍｍであるものである。ハニカムコアのセルサイズは５ｍｍ未満であると製造が困難となり、かつコスト及び重量が増大する。一方、ハニカムコアのセルサイズが３０ｍｍを超えると、ハニカムコアに略垂直方向から掛かる力に対して強度不足となる。そこで、ハニカムコアのセルサイズを約５ｍｍ〜約３０ｍｍの範囲内とすることによって、軽量で容易かつ安価に製造することができ、しかも高強度を得ることができる。
【００３３】
このようにして、軽量の上、高強度で高温使用下においても所定の形状を保持でき、耐火性にも優れ、かつ安価に製造でき、木材のように加工性に優れた利点を活用して端面処理も容易に行うことができ、そのまま建材（天井材・壁材・床材等）やレイアウト変更可能なパーティション等に使用できる不燃性パネルとなる。
【００３４】
請求項６の発明にかかる不燃性パネルは、前記１対の厚手の不燃性板材の表面全体に、撥水性及び防汚染性を付与する無機系透水防止剤を塗布したものである。建物の外壁材等の特殊な箇所に不燃性パネルを応用する場合には、より一層の耐水性及び耐水強度が要求される。そこで、不燃性パネルの表面全体に撥水性を付与する無機系透水防止剤を塗布することによって、より一層の耐水性及び耐水強度が付与される。また、建物の床材等に不燃性パネルを応用する場合には、防汚染性を付与する無機系透水防止剤を塗布しておくことによって、醤油やソースを床にこぼした場合でも沁み込まず綺麗に拭き取ることができ、不燃性パネルが汚れるのを防止することができる。
【００３５】
このようにして、軽量・高強度で高温使用下においても所定の形状を保持でき、耐火性にも優れかつ安価に製造できるとともに、より一層の耐水性及び防汚染性を有し、建物の外壁材等の特殊な箇所にも応用でき、その他の建材（天井材・壁材・床材等）やレイアウト変更可能なパーティション等にも使用できる不燃性パネルとなる。
【００３６】
請求項７の発明にかかる不燃性パネルは、請求項１乃至請求項６のいずれか１つの構成の効果に加えて、厚手の不燃性板材の厚さを３ｍｍ以上としたものであるから、機械的強度及び安定した加工性に富む建材となる。
【００３７】
請求項８の発明にかかる不燃性パネルは、請求項１乃至請求項７のいずれか１つの構成の効果に加えて、不燃性ハニカム構造材の厚みは１０ｍｍ〜１８０ｍｍの範囲内とし、全体の厚みを２０ｍｍ〜２００ｍｍの範囲内としたものであるから、機械的強度及び安定した加工性に富む建材となる。
【発明を実施するための最良の形態】
【００３８】
以下、本発明の実施の形態について、図１乃至図３を参照して説明する。図１は本発明の実施の形態にかかる不燃性パネルの断面を示す部分断面図である。図２は本発明の実施の形態にかかる不燃性パネルの内部の不燃性ハニカム構造材を示す斜視図と部分拡大断面図である。図３は本発明の実施の形態にかかる不燃性パネルの端面処理を示す部分拡大断面図である。
【００３９】
図１に示されるように、本実施の形態にかかる不燃性パネル１は、セピオライト（珪酸マグネシウム）を主成分とする不燃性ハニカム構造材２の両面に、珪酸カルシウムに未膨張バーミキュライトを約４０重量％配合して成形してなる厚手の不燃性板材３を耐熱性の有機系の接着剤４によって貼り付け、さらに厚手の不燃性板材３の表面全体に撥水性及び防汚染性を付与する無機系透水防止剤を塗布した上で、四方の端面に珪酸カルシウムに未膨張バーミキュライトを配合して成形してなる不燃性板材を貼り付けたものである。
【００４０】
不燃性ハニカム構造材２のセルサイズは約２０ｍｍ、厚さ（図では縦方向の長さ）は３２ｍｍである。また、厚手の不燃性板材３の厚さは約９ｍｍであり、これを２液型エポキシ接着剤４を用いて不燃性ハニカム構造材２の両面にコールドプレスで１２時間圧着した。このようにして形成した不燃性ハニカム構造材２及び厚手の不燃性板材３のサンドウィッチ構造体について、２枚の不燃性板材３の表面全体に無機系透水防止剤をスプレー塗布することによって、厚手の不燃性板材３の表面全体に撥水性及び防汚染性を付与した。
【００４１】
このように無機系透水防止剤を塗布することによって、撥水性及び防汚染性を付与できるだけでなく、引張り強度、圧縮強度を向上させることができ、無機系透水防止剤の被膜によって表面強度が高くなり、繊維のケバ立ち或いは剥がれ落ちを防止することができる。
【００４２】
ここで、不燃性ハニカム構造材２の詳細な構造について、図２を参照して説明する。図２に示されるように、不燃性ハニカム構造材２はセピオライトを主成分とする約０．２ｍｍの厚さの不燃性シート５を、所定間隔を空けて接着剤としてのハニカム形成用接着剤６を塗布して重ね、次の不燃性シート５には所定間隔の半分だけずらした位置に所定間隔を空けてハニカム形成用接着剤６を塗布して重ね、これを繰り返した後必要な厚さに切断して図２に示されるように展開したものである。上述の如く、セルサイズ即ち六角柱の中心と隣の六角柱の中心との間隔は約２０ｍｍである。
【００４３】
さらに、部分拡大図に示されるように、図において水平な部分の不燃性シート５と不燃性シート５の間はハニカム形成用接着剤６で接着されている。ハニカム形成用接着剤６としては水溶性または水分散タイプを使用しており、本実施の形態においては無機系の不燃性接着剤を使用した。不燃性ハニカム構造材２の両側面には、図示しない厚手の不燃性板材３が接着されている。
【００４４】
次に、不燃性ハニカム構造材２及び厚手の不燃性板材３のサンドウィッチ構造体の端面処理について、図３を参照して説明する。図３に示されるように、珪酸カルシウムに未膨張バーミキュライトを約４０重量％配合して成形してなる厚手の不燃性板材３は、加工性に優れ、木材のように木工機械・木工用工具によって加工が可能なので、その端面のそれぞれ内側部分を段加工用カンナで削ることによって、段加工部分３ａを形成することができる。
【００４５】
続いて、珪酸カルシウムに未膨張バーミキュライトを約４０重量％配合して成形してなる端面と略同じ幅の不燃性板材８を、厚手の不燃性板材３の紙面に垂直方向の長さと同じ長さに切り揃えて、１対の段加工部分３ａに嵌合するように外側を段加工用カンナで削ることによって、１対の段加工部分８ａを形成する。そして、接合部分に接着剤を塗布して１対の段加工部分８ａを１対の段加工部分３ａに嵌め込み接着することによって、端面を表面材（厚手の不燃性板材３）と同一の材料（端面と略同じ幅の不燃性板材８）で塞ぐことができ、見た目も良く意匠的にも優れ、また不燃性を損なうことがない。
【００４６】
同様にして、残る三つの端面も端面と略同じ幅の不燃性板材８を用いて塞ぐことができる。但し、用途によっては端面処理をする必要のない場合もあるし、四つの端面のうち一部のみを端面処理すれば良い場合もある。
【００４７】
このようにして、本実施の形態にかかる不燃性パネル１が完成する。以上説明したように、セピオライトもバーミキュライトと同じく天然鉱物材料であるため、これらの材料が全体の大きな部分を占める本実施の形態の不燃性パネル１は、より低コストで製造することができる。
【００４８】
このようにして、本実施の形態にかかる不燃性パネル１は、軽量・高強度で高温使用下においても所定の形状を保持でき、耐火性にも一層優れ、かつより安価に製造でき、木材のように加工性・締結性にも優れ、そのまま建材（天井材・壁材・床材等）やレイアウト変更可能なパーティション等に使用することができる。
【００４９】
本実施の形態においては、珪酸カルシウムに未膨張バーミキュライトを約４０重量％配合して成形してなる不燃性板材３，８を用いた場合について説明したが、未膨張バーミキュライトの配合量は任意に選択することができ、不燃性板材３，８全体（固形分）の５重量％〜７０重量％であることが好ましく、１０重量％〜５０重量％であることがより好ましい。
【００５０】
また、本実施の形態においては、セピオライトを主成分とする不燃性ハニカム構造材２を不燃性板材３で挟んだ場合について説明したが、ハニカム構造体の材料はセピオライトを主成分とするものに限られず、金属、熱硬化性樹脂、水酸化アルミニウム紙、ガラス繊維、ロックウールのいずれかをハニカム状に積層してなる耐熱性ハニカム構造材を用いることもできる。
【００５１】
さらに、本実施の形態においては、不燃性ハニカム構造材２を２液型エポキシ接着剤４を用いて不燃性板材３に接着しているが、無機系の接着剤を用いることによってより不燃性が増すとともに、不燃性パネルの全材料が無機材料になるため、全ての部材をそのままリサイクルに用いることができるという大きな利点が得られる。
【００５２】
また、本実施の形態に加えて、セピオライトを主成分とする不燃性ハニカム構造材２にカーボンブラックを含有させたり、カーボンブラックを塗布したり、不燃性ハニカム構造材２のコア内に炭素繊維を充填したりすることによって、不燃性パネルに電磁波防御作用を持たせることができ、様々な電磁波障害を防ぐこともできる。
【００５３】
本発明を実施するに際しては、不燃性パネルのその他の部分の構成、形状、数量、材質、大きさ、厚さ、接続関係等についても、本実施の形態に限定されるものではない。
【００５４】
加えて、本実施の形態にかかる不燃性パネルは、発明者らの実験によると、不燃性板材３の厚手を、３ｍｍ以上の厚みとすることによって、機械的強度及び安定した加工性に富む建材となることが判明した。厚みの上限は２０ｍｍまで実験したが、通常の建材であれば、不燃性板材３の厚手は２０ｍｍを超えることがないから、建材としての特性においては、３ｍｍ以上の厚みとすればよいこととなる。
【図面の簡単な説明】
【００５５】
【図１】図１は本発明の実施の形態にかかる不燃性パネルの断面を示す部分断面図である。
【図２】図２は本発明の実施の形態にかかる不燃性パネルの内部の不燃性ハニカム構造材を示す斜視図と部分拡大断面図である。
【図３】図３は本発明の実施の形態にかかる不燃性パネルの端面処理を示す部分拡大断面図である。
【符号の説明】
【００５６】
１  不燃性パネル
２  不燃性ハニカム構造材
３  不燃性板材
３ａ，８ａ  段加工部分
４  接着剤
５  不燃性シート
６  ハニカム形成用接着剤
８  端面と略同じ幅の不燃性板材
【図１】
2005254478.tif 000003
【図２】
2005254478.tif 000004
【図３】
2005254478.tif 000005